(57)【特許請求の範囲】
【請求項１】
陽極、正孔輸送層、有機発光層、電子輸送層及び陰極を含む有機電界発光素子であって、前記電子輸送層は、電子輸送材料、有機金属錯体と活性金属化合物からなる。内、電子輸送材料に有機金属錯体と活性金属化合物がドーピングされる。
内、活性金属化合物は、アルカリ金属化合物、アルカリ土類金属化合物またはランタニド化合物である。
前記アルカリ金属化合物は、アルカリ金属窒化物またはアルカリ金属水素化ホウ素化合物であり、前記アルカリ土類金属化合物は、アルカリ土類金属窒化物またはアルカリ土類金属水素化ホウ素化合物であり、前記ランタニド化合物は、ランタニド窒化物またはランタニド金属水素化ホウ素化合物である。
前記電子輸送層の電子輸送材料、有機金属錯体及び活性金属化合物のモル比は、１：（０．０１〜５）：（０．０１〜５）であることを特徴とする有機電界発光素子。
【請求項２】
前記有機金属錯体はキノリン金属錯体であることを特徴とする請求項１に記載の有機電界発光素子。
【請求項３】
前記キノリン金属錯体はＡｌｑ３またはＧａｑ３であることを特徴とする請求項２に記載の有機電界発光素子。
【請求項４】
前記アルカリ金属窒化物はＬｉ３Ｎ、Ｎａ３Ｎ、Ｋ３ＮまたはＲｂ３Ｎを含み、アルカリ土類金属窒化物はＭｇ３Ｎ２、Ｃａ３Ｎ２、Ｓｒ３Ｎ２またはＢａ３Ｎ２を含み、前記ランタニド窒化物はＬａＮを含み、前記アルカリ金属水素化ホウ素化合物はＬｉＢＨ４、ＮａＢＨ４またはＫＢＨ４を含むことを特徴とする請求項１に記載の有機電界発光素子。
【請求項５】
前記電子輸送層の電子輸送材料、有機金属錯体及び活性金属化合物のモル比は１：１：１であることを特徴とする請求項１に記載の有機電界発光素子。
【請求項６】
ＩＴＯのガラス基板に、順により陽極グラフィックスがエッチングされ、正孔輸送層及び有機発光層が蒸着されることと、
前記有機発光層に電子輸送材料、有機金属錯体、及びアルカリ金属化合物、アルカリ土類金属化合物またはランタニド化合物である活性金属化合物が共に蒸着されて、電子輸送層が形成されることと、
前記電子輸送層に陰極が蒸着されることと、
前記アルカリ金属化合物は、アルカリ金属窒化物またはアルカリ金属水素化ホウ素化合物であり、前記アルカリ土類金属化合物は、アルカリ土類金属窒化物またはアルカリ土類金属水素化ホウ素化合物であり、前記ランタニド化合物は、ランタニド窒化物またはランタニド金属水素化ホウ素化合物であることと、
前記電子輸送層の電子輸送材料、有機金属錯体及び活性金属化合物のモル比は、１：（０．０１〜５）：（０．０１〜５）であることを特徴とする有機電界発光素子の制作方法。
【請求項７】
前記有機金属錯体はキノリン金属錯体であることを特徴とする請求項６に記載の有機電界発光素子の制作方法。
【請求項８】
前記キノリン金属錯体はＡｌｑ３またはＧａｑ３であることを特徴とする請求項７に記載の有機電界発光素子の制作方法。
【請求項９】
前記アルカリ金属窒化物はＬｉ３Ｎ、Ｎａ３Ｎ、Ｋ３ＮまたはＲｂ３Ｎを含み、アルカリ土類金属窒化物はＭｇ３Ｎ２、Ｃａ３Ｎ２、Ｓｒ３Ｎ２またはＢａ３Ｎ２を含み、前記ランタニド窒化物はＬａＮを含み、前記アルカリ金属水素化ホウ素化合物はＬｉＢＨ４、ＮａＢＨ４またはＫＢＨ４を含むことを特徴とする請求項６に記載の有機電界発光素子の制作方法。
【請求項１０】
前記電子輸送層の電子輸送材料、有機金属錯体及び活性金属化合物のモル比は１：１：１であることを特徴とする請求項６に記載の有機電界発光素子の制作方法。
【発明の詳細な説明】
【技術分野】
【０００１】
本発明は、有機電界発光素子技術分野に関し、具体的に有機電界発光素子及びその制作方法に関する。
【背景技術】
【０００２】
有機電界発光素子（ＯＬＥＤ）はアクティブ発光素子である。従来の主流のフラットパネルディプレイ技術の薄膜トランジスタ液晶ディスプレイ（ＴＦＴ−ＬＣＤ）と比較して、ＯＬＥＤは高コントラスト、広視野角、低消費電力、より薄い体積などの長所があり、ＬＣＤに続いて次世代のプラットパネルディスプレイ技術になる見込みがあり、現在のフラットパネルディスプレイ技術の中に最も注目されている技術の一つである。
【０００３】
ＯＬＥＤ素子は、陽極、正孔輸送層（ＨＴＬ）、発光層（ＥＬ）、電子輸送層（ＥＴＬ及び陰極からなる。その中に、従来技術に電子輸送層は常に単一の有機材料を使用するが、単一の有機材料を電子輸送層として制作されたＯＬＥＤ素子は、一般的に駆動電圧が高く、効率が低いので、ＯＬＥＤ画面の消費電力が大きく、寿命が長くないなどの問題がある。有機電界発光素子に、素子の動作電圧を低下させるために、電子と正孔の間の電荷バランスを改善し、電子の注入と輸送効率を高めることは非常に必要である。従来の電子注入効率を高める技術に、電子輸送層の後に陰極の材料が接続されることを限定する必要があり、この陰極材料にある金属が含まれることが必要であり、この金属は真空中に有機錯体の金属イオンを相応な金属に還元できるため、陰極材料の選択が制限された。
【発明の概要】
【発明が解決しようとする課題】
【０００４】
本発明が解決しようとする課題は、電子注入効率が高い有機電界発光素子及びその制作方法を提供することである。
【課題を解決するための手段】
【０００５】
上記の技術的課題を解決するために、本発明は有機電界発光素子を提供し、この有機電界発光素子は、陽極、正孔輸送層、有機発光層、電子輸送層及び陰極を含み、前記電子輸送層に有機金属錯体と、アルカリ金属化合物、アルカリ土類金属化合物またはランタニド化合物である活性金属化合物がドーピングされる。
【０００６】
さらに、前記有機金属錯体はキノリン金属錯体である。
【０００７】
さらに、前記キノリン金属錯体はＡｌｑ３またはＧａｑ３である。
【０００８】
さらに、前記アルカリ金属化合物はアルカリ金属窒化物またはアルカリ金属水素化ホウ素化合物であり、前記アルカリ土類金属化合物は、アルカリ土類金属窒化物またはアルカリ土類金属水素化ホウ素化合物であり、前記ランタニド化合物は、ランタニド窒化物またはランタニド金属水素化ホウ素化合物である。
【０００９】
さらに、前記アルカリ金属窒化物はＬｉ３Ｎ、Ｎａ３Ｎ、Ｋ３ＮまたはＲｂ３Ｎを含み、アルカリ土類金属窒化物はＭｇ３Ｎ２、Ｃａ３Ｎ２、Ｓｒ３Ｎ２またはＢａ３Ｎ２を含み、前記ランタニド窒化物はＬａＮを含み、前記アルカリ金属水素化ホウ素化合物はＬｉＢＨ４、ＮａＢＨ４またはＫＢＨ４を含む。
【００１０】
さらに、前記電子輸送層の電子輸送材料、有機金属錯体及び活性金属化合物のモル比は１：（０．０１〜５）:（０．０１〜５）である。
【００１１】
さらに、前記電子輸送層の電子輸送材料、有機金属錯体及び活性金属化合物のモル比は１：１：１である。
【００１２】
本発明はさらに有機電界発光素子の制作方法を提供する。この有機電界発光素子の制作方法は、ＩＴＯのガラス基板に、順により陽極グラフィックスがエッチングされ、正孔輸送層及び有機発光層が蒸着されることと、前記有機発光層に電子輸送材料、有機金属錯体、及びアルカリ金属化合物、アルカリ土類金属化合物またはランタニド化合物である活性金属化合物が共に蒸着されて、電子輸送層が形成されることと、前記電子輸送層に陰極が蒸着されることと、を含む。
【００１３】
さらに、前記有機金属錯体はキノリン金属錯体である。
【００１４】
さらに、前記キノリン金属錯体はＡｌｑ３またはＧａｑ３である。
【００１５】
さらに、前記アルカリ金属化合物はアルカリ金属窒化物またはアルカリ金属水素化ホウ素化合物であり、前記アルカリ土類金属化合物は、アルカリ土類金属窒化物またはアルカリ土類金属水素化ホウ素化合物であり、前記ランタニド化合物は、ランタニド窒化物またはランタニド金属水素化ホウ素化合物である。
【００１６】
さらに、前記アルカリ金属窒化物はＬｉ３Ｎ、Ｎａ３Ｎ、Ｋ３ＮまたはＲｂ３Ｎを含み、アルカリ土類金属窒化物はＭｇ３Ｎ２、Ｃａ３Ｎ２、Ｓｒ３Ｎ２またはＢａ３Ｎ２を含み、前記ランタニド窒化物はＬａＮを含み、前記アルカリ金属水素化ホウ素化合物はＬｉＢＨ４、ＮａＢＨ４またはＫＢＨ４を含む。
【００１７】
さらに、前記電子輸送層の電子輸送材料、有機金属錯体及び活性金属化合物のモル比は１：（０．０１〜５）:（０．０１〜５）である。
【００１８】
さらに、前記電子輸送層の電子輸送材料、有機金属錯体及び活性金属化合物のモル比は１：１：１である。
【発明の効果】
【００１９】
本発明は、電子輸送層に有機金属錯体及び活性金属化合物がドーピングされることにより、高温真空環境で活性金属化合物は活性金属を分解し、活性金属は、電子輸送材料化合物と有機金属錯体を有効的に還元し、活性金属ドープ層を形成できる。これにより、駆動電圧がより低く、効率がより高い陰極構造が得られ、また、より広い材料を陰極として使用できる。
【図面の簡単な説明】
【００２０】
【図１】本発明の有機電界発光素子の構造を示す概略図である。
【発明を実施するための形態】
【００２１】
以下、当業者がよりよく本発明を理解し、実施できるように具体的な実施例により本発明についてさらに説明するが、挙げられた実施例は本発明に対する限定ではない。
【００２２】
図１に示すように、本発明の有機電界発光素子は、透明基板１、透明陽極２、正孔輸送層３、有機発光層４、電子輸送層５及び陰極６を含み、また、さらに正孔注入層、電子注入層などを含むことができ、その構造が従来の有機電界発光素子と同じである。本発明は、電子輸送層に有機金属錯体及び活性金属化合物がドーピングされて電子輸送混合層が形成されるものである。その中に、有機金属錯体は熱安定性がいいキノリン金属錯体であることが好ましく、例えばＡｌｑ３またはＧａｑ３である。活性金属化合物はアルカリ金属化合物、アルカリ土類金属化合物またはランタニド化合物である。その中に、アルカリ金属化合物はアルカリ金属窒化物であり、例えばＬｉ３Ｎ、Ｎａ３Ｎ、Ｋ３ＮまたはＲｂ３Ｎであり、アルカリ金属水素化ホウ素化合物でもよく、例えばＬｉＢＨ４、ＮａＢＨ４またはＫＢＨ４である。アルカリ土類金属化合物は、アルカリ土類金属窒化物でもよく、例えばＭｇ３Ｎ２、Ｃａ３Ｎ２、Ｓｒ３Ｎ２またはＢａ３Ｎ２であり、アルカリ土類金属水素化ホウ素化合物でもよい。ランタニド化合物は、ランタニド窒化物でもよく、例えばＬａＮであり、ランタニド金属水素化ホウ素化合物でもよい。
【００２３】
電子輸送層の電子輸送材料、有機金属錯体、活性金属化合物のモル比は１：（０．０１〜５）:（０．０１〜５）であり、１：１：１であることが好ましい。その中に、電子輸送材料は従来技術に常用の材料、例えばＢｐｈｅｎ、ＴＰＢｉ、Ｂｅｂｑ２またはＢｅｐｐ２などを使用でき、ほかの１種の電子移動度が高い電子輸送材料、例えば公告号がＣＮ１０１８７５６３７Ｂである中国特許に開示された下記の材料を使用してもよい。
【００２４】
【化１】
0006280234.tif 000002
【００２５】
あるいは、公告号がＣＮ１０１８９１６７３Ｂである中国特許に開示された下記の材料を使用してもよい。
【００２６】
【化２】
0006280234.tif 000003
【００２７】
本発明の有機電界発光素子の制作方法は、
ＩＴＯ（インジウムスズ酸化物）ガラス基板に、順により陽極グラフィックスがエッチングされ、正孔輸送層及び有機発光層が蒸着されることと、
前記有機発光層に電子輸送材料、有機金属錯体、及びアルカリ金属化合物、アルカリ土類金属化合物またはランタニド化合物である活性金属化合物が共に蒸着されて、電子輸送層が形成されることと、
前記電子輸送層に陰極が蒸着されることと、を含む。
【００２８】
本発明に、電子輸送層に有機金属錯体及び活性金属化合物がドーピングされる。その中に、電子輸送材料は、移動度が高く、有機金属錯体の熱安定性がよく、電子輸送層は移動度及び安定性を兼ねている。活性金属化合物は真空中で加熱し、活性金属を放出でき、この活性金属は、電子輸送材料化合物と有機金属錯体を有効的に還元し、Ｎドープ構造を形成でき、電子の注入と輸送に有利である。これにより、駆動電圧がより低く、効率がより高い陰極構造が得られる。また、本発明に、活性金属化合物が高温真空環境で活性金属を放出することにより、陰極の材料が制限されず、より広い材料を陰極として使用できる。
【００２９】
以下、具体的な実施例を挙げて説明する。
【実施例１】
【００３０】
ＩＴＯ（１５０ｎｍ）／ＮＰＢ（５０ｎｍ）／Ａｌｑ３（５０ｎｍ）／Ｂｅｂｑ２（１５ｎｍ）：Ａｌｑ３（１００％）：Ｌｉ３Ｎ（１００％）／Ａｌ（１５０ｎｍ）
【００３１】
その中に、陽極はＩＴＯである。正孔輸送層の材料はＮＰＢであり、膜厚が５０ｎｍである。有機発光層の材料はＡｌｑ３であり、膜厚が５０ｎｍである。電子輸送層を構成した材料はＢｅｂｑ２であり、Ａｌｑ３（有機金属錯体）とＬｉ３Ｎ（アルカリ金属窒化物）がドーピングされるものである。電子輸送層の全体膜厚が４５ｎｍであり、Ａｌｑ３とＬｉ３ＮのＢｅｂｑ２に対する比はそれぞれにモル比で示され、すなわち、Ｂｅｂｑ２、Ａｌｑ３、Ｌｉ３Ｎの三つの材料の間のモル比は１：１：１であり、陰極材料はＡｌであり、膜厚が１５０ｎｍである。
【００３２】
本実施例の有機電界発光素子の制作方法は下記のようである。
【００３３】
（１）デザインによりＩＴＯ基板に固定陽極グラフィックスがエッチングされる。
【００３４】
（２）洗剤超音波及び脱イオン水超音波により固定陽極グラフィックスがエッチングされたＩＴＯ基板が洗浄され、赤外光の下に放置され、乾燥される。
【００３５】
（３）上記の処理したガラス基板が真空室に放置され、１×１０−５Ｐａまで真空引きをし、上記の陽極層膜に正孔輸送層（ＮＰＢ）が継続的に蒸着され、この層の成膜速度が０．１ｎｍ／ｓであり、膜厚が５０ｎｍである。
【００３６】
（４）正孔輸送層に発光層としてＡｌｑ３が蒸着され、蒸着速度が０．１ｎｍ／ｓであり、全体膜厚が５０ｎｍである。
【００３７】
（５）発光層に電子輸送層が蒸着され、蒸着時にＢｅｂｑ２、Ａｌｑ３、ＬＩ３Ｎが共に蒸着され、モル比が１：１：１であり、蒸着速度が０．１ｎｍ／ｓであり、全体膜厚が４５ｎｍである。
【００３８】
（６）上記の電子輸送層に素子の陰極層としてＡｌ層が継続的に蒸着され、Ａｌ層の蒸着速度が１ｎｍ／ｓであり、膜厚が１５０ｎｍである。
【実施例２】
【００３９】
実施例１の有機電界発光素子の制作方法により下記の素子を制作する。
【００４０】
ＩＴＯ（１５０ｎｍ）／ＮＰＢ（５０ｎｍ）／Ａｌｑ３（５０ｎｍ）／Ｂｐｈｅｎ（１５ｎｍ）：Ａｌｑ３（１００％）：Ｌｉ３Ｎ（１００％）／Ａｌ（１５０ｎｍ）
【００４１】
その中に、陽極はＩＴＯ（インジウムスズ酸化物）である。正孔輸送層の材料はＮＰＢであり、膜厚が５０ｎｍである。有機発光層の材料はＡｌｑ３であり、膜厚が５０ｎｍである。電子輸送層を構成した材料はＢｐｈｅｎであり、Ａｌｑ３（有機金属錯体）とＬＩ３Ｎ（アルカリ金属窒化物）がドーピングされるものである。電子輸送層の全体膜厚が４５ｎｍであり、Ａｌｑ３とＬｉ３ＮのＢｅｂｑ２に対する比はそれぞれにモル比で示され、すなわち、Ｂｐｈｅｎ、Ａｌｑ３、Ｌｉ３Ｎの三つの材料の間のモル比は１：１：１であり、陰極材料はＡｌであり、膜厚が１５０ｎｍである。
【実施例３】
【００４２】
ＩＴＯ（１５０ｎｍ）／ＮＰＢ（５０ｎｍ）／Ａｌｑ３（５０ｎｍ）／Ｂｐｈｅｎ（１５ｎｍ）：Ａｌｑ３（１００％）：ＫＢＨ４（５０％）／Ａｌ（１５０ｎｍ）
【００４３】
その中に、陽極はＩＴＯ（インジウムスズ酸化物）である。正孔輸送層の材料はＮＰＢであり、膜厚が５０ｎｍである。有機発光層の材料はＡｌｑ３であり、膜厚が５０ｎｍである。電子輸送層を構成した材料はＢｐｈｅｎであり、Ａｌｑ３（有機金属錯体）とＫＢＨ４（アルカリ金属水素化ホウ素化合物）がドーピングされるものである。電子輸送層の全体膜厚が３５ｎｍであり、Ａｌｑ３とＬｉ３ＮのＢｅｂｑ２に対する比はそれぞれにモル比で示され、すなわち、Ｂｐｈｅｎ、Ａｌｑ３、Ｌｉ３Ｎの三つの材料の間のモル比は１：１：０．５であり、陰極材料はＡｌであり、膜厚が１５０ｎｍである。
【実施例４】
【００４４】
ＩＴＯ（１５０ｎｍ）／ＮＰＢ（５０ｎｍ）／Ａｌｑ３（５０ｎｍ）／Ｂｅｂｑ２（１５ｎｍ）：Ａｌｑ３（１％）：Ｌｉ３Ｎ（５００％）／Ａｌ（１５０ｎｍ）
【００４５】
その中に、陽極はＩＴＯである。正孔輸送層の材料はＮＰＢであり、膜厚が５０ｎｍである。有機発光層の材料はＡｌｑ３であり、膜厚が５０ｎｍである。電子輸送層を構成した材料はＢｅｂｑ２であり、Ａｌｑ３（有機金属錯体）とＬｉ３Ｎ（アルカリ金属窒化物）がドーピングされるものである。電子輸送層の全体膜厚が９０ｎｍであり、Ａｌｑ３とＬｉ３ＮのＢｅｂｑ２に対する比はそれぞれにモル比で示され、すなわち、Ｂｅｂｑ２、Ａｌｑ３、Ｌｉ３Ｎの三つの材料の間のモル比は１：０．０１：５であり、陰極材料はＡｌであり、膜厚が１５０ｎｍである。
【実施例５】
【００４６】
ＩＴＯ（１５０ｎｍ）／ＮＰＢ（５０ｎｍ）／Ａｌｑ３（５０ｎｍ）／Ｂｅｂｑ２（１５ｎｍ）：Ａｌｑ３（５００％）：Ｌｉ３Ｎ（１％）／Ａｌ（１５０ｎｍ）
【００４７】
その中に、陽極はＩＴＯである。正孔輸送層の材料はＮＰＢであり、膜厚が５０ｎｍである。有機発光層の材料はＡｌｑ３であり、膜厚が５０ｎｍである。電子輸送層を構成した材料はＢｅｂｑ２であり、Ａｌｑ３（有機金属錯体）とＬｉ３Ｎ（アルカリ金属窒化物）がドーピングされるものである。電子輸送層の全体膜厚が９０ｎｍであり、Ａｌｑ３とＬｉ３ＮのＢｅｂｑ２に対する比はそれぞれにモル比で示され、すなわち、Ｂｅｂｑ２、Ａｌｑ３、Ｌｉ３Ｎの三つの材料の間のモル比は１：５：０．０１であり、陰極材料はＡｌであり、膜厚が１５０ｎｍである。
【実施例６】
【００４８】
ＩＴＯ（１５０ｎｍ）／ＮＰＢ（５０ｎｍ）／Ａｌｑ３（５０ｎｍ）／Ｂｅｂｑ２（１５ｎｍ）：Ａｌｑ３（１％）：Ｌｉ３Ｎ（１％）／Ａｌ（１５０ｎｍ）
【００４９】
その中に、陽極はＩＴＯである。正孔輸送層の材料はＮＰＢであり、膜厚が５０ｎｍである。有機発光層の材料はＡｌｑ３であり、膜厚が５０ｎｍである。電子輸送層を構成した材料はＢｅｂｑ２であり、Ａｌｑ３（有機金属錯体）とＬｉ３Ｎ（アルカリ金属窒化物）がドーピングされるものである。電子輸送層の全体膜厚が１５ｎｍであり、Ａｌｑ３とＬｉ３ＮのＢｅｂｑ２に対する比はそれぞれにモル比で示され、すなわち、Ｂｅｂｑ２、Ａｌｑ３、Ｌｉ３Ｎの三つの材料の間のモル比は１：０．０１：０．０１であり、陰極材料はＡｌであり、膜厚が１５０ｎｍである。
【実施例７】
【００５０】
ＩＴＯ（１５０ｎｍ）／ＮＰＢ（５０ｎｍ）／Ａｌｑ３（５０ｎｍ）／Ｂｅｂｑ２（１５ｎｍ）：Ａｌｑ３（５００％）：Ｌｉ３Ｎ（５００％）／Ａｌ（１５０ｎｍ）
【００５１】
その中に、陽極はＩＴＯである。正孔輸送層の材料はＮＰＢであり、膜厚が５０ｎｍである。有機発光層の材料はＡｌｑ３であり、膜厚が５０ｎｍである。電子輸送層を構成した材料はＢｅｂｑ２であり、Ａｌｑ３（有機金属錯体）とＬｉ３Ｎ（アルカリ金属窒化物）がドーピングされるものである。電子輸送層の全体膜厚が１６５ｎｍであり、Ａｌｑ３とＬｉ３ＮのＢｅｂｑ２に対する比はそれぞれにモル比で示され、すなわち、Ｂｅｂｑ２、Ａｌｑ３、Ｌｉ３Ｎの三つの材料の間のモル比は１：５：５であり、陰極材料はＡｌであり、膜厚が１５０ｎｍである。
【００５２】
（比較例１）
実施例１の有機電界発光素子の制作方法により下記の素子を制作する。
【００５３】
ＩＴＯ（１５０ｎｍ）／ＮＰＢ（５０ｎｍ）／Ａｌｑ３（５０ｎｍ）／Ｂｐｈｅｎ（１５ｎｍ）：Ａｌｑ３（１００％）／Ａｌ（１５０ｎｍ）
【００５４】
その中に、陽極はＩＴＯ（インジウムスズ酸化物）である。正孔輸送層の材料はＮＰＢであり、膜厚が５０ｎｍである。有機発光層の材料はＡｌｑ３であり、膜厚が５０ｎｍである。電子輸送層を構成した材料はＢｐｈｅｎであり、Ａｌｑ３（有機金属錯体）がドーピングされるものである。電子輸送層の全体膜厚が３０ｎｍであり、Ａｌｑ３のＢｅｂｑ２に対する比はそれぞれにモル比で示され、すなわち、Ｂｐｈｅｎ、Ａｌｑ３の二つの材料の間のモル比は１：１であり、陰極材料はＡｌであり、膜厚が１５０ｎｍである。
【００５５】
（比較例２）
実施例１の有機電界発光素子の制作方法により下記の素子を制作する。
【００５６】
ＩＴＯ（１５０ｎｍ）／ＮＰＢ（５０ｎｍ）／Ａｌｑ３（５０ｎｍ）／Ｂｐｈｅｎ（１５ｎｍ）：Ｌｉ３Ｎ（１００％）／Ａｌ（１５０ｎｍ）
【００５７】
その中に、陽極はＩＴＯ（インジウムスズ酸化物）である。正孔輸送層の材料はＮＰＢであり、膜厚が５０ｎｍである。有機発光層の材料はＡｌｑ３であり、膜厚が５０ｎｍである。電子輸送層を構成した材料はＢｐｈｅｎであり、Ｌｉ３Ｎ（アルカリ/アルカリ土類金属/ランタニド金属化合物）がドーピングされるものである。電子輸送層の全体膜厚が３０ｎｍであり、Ｌｉ３ＮのＢｅｂｑ２に対する比はそれぞれにモル比で示され、すなわち、Ｂｐｈｅｎ、Ａｌｑ３の二つの材料の間のモル比は１：１であり、陰極材料はＡｌであり、膜厚が１５０ｎｍである。
【００５８】
１０００ｃｄ／ｍ２の光度で、実施例と比較例の素子性能は下記のようである。
【００５９】
【表１】
0006280234.tif 000004
【００６０】
以上の表から分かるように、比較例１、２で制作された素子と比べて、実施例１−７で制作された素子は、より低い駆動電圧及びより高い電流効率を有する。高移動度の電子輸送材料、有機金属錯体、アルカリ／アルカリ土類金属／ランタニド金属化合物が共に蒸着されて形成された電子輸送層は、電子輸送材料、有機金属錯体あるいはアルカリ／アルカリ土類金属／ランタニド金属化合物により形成された電子輸送層よりいい素子性能を有する、と確認できる。
【００６１】
本発明は、活性金属化合物が加熱されて放出した活性金属の性質を利用したものであり、当業者は、上記に実施例によればほかに挙げられていない活性金属化合物が同様に本発明に応用できると分かる。
【００６２】
上記の実施例は本発明で挙げられている比較的に好ましい実施例に過ぎず、本発明の保護範囲はこれに限定されていない。当業者が本発明に基づき行った同等代替または変換はいずれもれ本発明の保護範囲内に含まれている。本発明の保護範囲は、請求の範囲に基づくものである。
【図１】
0006280234.tif 000005